(57)【特許請求の範囲】
【請求項１】
血液を含む材料から有機成分を減少させて無機成分を抽出する工程と、
前記抽出した無機成分と当該無機成分とは異なる成分を有する母物質とを混合し、または接触させる工程と、
前記母物質と前記無機成分とを混合し、または接触させた状態で加熱して、当該母物質から得られる物質に当該無機成分を導入する工程であって、前記母物質を溶融して結晶化し、前記無機成分を不純物として当該母物質から得られる結晶に含有させる工程と
を備え、
少なくとも前記結晶の表面全体において不純物として前記無機成分が分布し、
前記無機成分が導入された結晶は、可視光に含まれる波長の少なくとも一部の波長の光に対して透過性を有することを特徴とする血液由来成分含有物質の製造方法。
【請求項２】
前記抽出する工程においては、前記血液を含有する材料を６００℃以上で焼成することにより前記有機成分を減少させることを特徴とする請求項１に記載の血液由来成分含有物質の製造方法。
【請求項３】
前記抽出する工程においては、前記有機成分を減少させた結果、焼成前の重量に対して０．４％以下の重量になるように、前記血液を含む材料を焼成することを特徴とする請求項１または請求項２に記載の血液由来成分含有物質の製造方法。
【請求項４】
前記母物質を溶融して結晶化するときには、前記母物質および前記無機成分以外の固体に接触しない状態で結晶化されることを特徴とする請求項１乃至請求項３のいずれかに記載の血液由来成分含有物質の製造方法。
【請求項５】
前記母物質から得られる結晶は、ルチル、スピネルまたはコランダムであることを特徴とする請求項１乃至請求項４のいずれかに記載の血液由来成分含有物質の製造方法。
【請求項６】
前記血液は、臍帯血であることを特徴とする請求項１乃至請求項５のいずれかに記載の血液由来成分含有物質の製造方法。
【請求項７】
前記無機成分を不純物として当該母物質から得られる結晶は、当該無機成分を含まない場合に得られる結晶と色が異なることを特徴とする請求項１乃至請求項６のいずれかに記載の血液由来成分含有物質の製造方法。
【請求項８】
結晶質の物質と、
血液に含まれる無機成分であって、前記結晶質の物質に不純物として導入されて少なくとも前記結晶質の物質の表面全体において不純物として分布している無機成分と
を含み、
前記無機成分が導入された結晶質の物質は、可視光に含まれる波長の少なくとも一部の波長の光に対して透過性を有することを特徴とする血液由来成分含有物質。
【請求項９】
前記無機成分は少なくとも鉄（Ｆｅ）およびナトリウム（Ｎａ）を含むことを特徴とする請求項８に記載の血液由来成分含有物質。
【発明の詳細な説明】
【技術分野】
【０００１】
本発明は、血液由来成分を含有する物質に関する。
【背景技術】
【０００２】
人体の構成要素を炭化した後グラファイト化し、そのグラファイトから人工ダイヤモンドを製造することが、特許文献１に記載されている。この人工ダイヤモンドは、人体の構成要素から製造されている。したがって、この人工ダイヤモンドを用いた装飾品は、受け取る人によっては記念品となり得る。
【先行技術文献】
【特許文献】
【０００３】
【特許文献１】国際公開第２００４／１０５５４０号
【発明の概要】
【発明が解決しようとする課題】
【０００４】
特許文献１に記載されているように人体の構成要素から人工ダイヤモンドを製造することは可能である。しかしながら、記念品となり得る程度に大きな人工ダイヤモンドを製造しようとすると、その原料が大量に必要となる。例えば、血液を元に人工ダイヤモンドを製造する場合には、血液中の各成分を取り除き炭素のみを抽出する必要がある。
【０００５】
また、人工ダイヤモンドは炭素のみから製造される。そのため、人工ダイヤモンドを受け取った人は、その人工ダイヤモンドが特定の人に由来する物質から製造されたものなのか、別のものに由来する物質（全く関係のない人、他の動物、植物などから抽出された炭素など）から製造されたものなのかを判別することは困難である。そのため、人工ダイヤモンドの受取人は、特定の人に由来する物質から製造された人工ダイヤモンドであるということを製造者から保証してもらうことで安心感を得るしかない。
【０００６】
また、装飾品として用いる程度の大きさの人工ダイヤモンドを製造するためには、多量の血液が必要であったり、長時間高圧下に維持する必要があったりと、製造上の難しさも存在する。このように、血液中の炭素成分を用いて装飾品を製造するには、種々の問題があった。
【０００７】
そこで、本発明は、血液に含まれる成分を用いて、装飾品となり得る物質を容易に製造することを目的とする。
【課題を解決するための手段】
【０００８】
上述の課題を解決するため、本発明の一実施形態においては、血液を含む材料から有機成分を減少させて無機成分を抽出する工程と、前記抽出した無機成分と当該無機成分とは異なる成分を有する母物質とを混合し、または接触させる工程と、前記母物質と前記無機成分とを混合し、または接触させた状態で加熱して、当該母物質から得られる物質に当該無機成分を導入する工程であって、前記母物質を溶融して結晶化し、前記無機成分を不純物として当該母物質から得られる結晶に含有させる工程とを備え、少なくとも前記結晶の表面全体において不純物として前記無機成分が分布していることを特徴とする血液由来成分含有物質の製造方法を提供する。
【０００９】
また、別の好ましい態様において、前記抽出する工程においては、前記血液を含有する材料を６００℃以上で焼成することにより前記有機成分を減少させてもよい。
【００１０】
また、別の好ましい態様において、前記抽出する工程においては、前記有機成分を減少させた結果、焼成前の重量に対して０．４％以下の重量になるように、前記血液を含む材料を焼成してもよい。
【００１１】
また、別の好ましい態様において、前記母物質を溶融して結晶化するときには、前記母物質および前記無機成分以外の固体に接触しない状態で結晶化されてもよい。また、別の好ましい態様において、前記無機成分を不純物として当該母物質から得られる結晶は、当該無機成分を含まない場合に得られる結晶と色が異なってもよい。
【００１２】
また、別の好ましい態様において、前記母物質から得られる結晶は、ルチル、スピネルまたはコランダムであってもよい。
【００１３】
また、別の好ましい態様において、前記血液は、臍帯血であってもよい。
【００１４】
また、本発明の一実施形態においては、結晶質の物質と、血液に含まれる無機成分であって、前記結晶質の物質に不純物として導入されて少なくとも前記結晶質の物質の表面全体において不純物として分布している無機成分とを含むことを特徴とする血液由来成分含有物質を提供する。
【００１５】
また、別の好ましい態様において、前記無機成分が導入された結晶質の物質は、可視光に含まれる波長の少なくとも一部の波長の光に対して透過性を有していてもよい。
【００１７】
また、別の好ましい態様において、前記無機成分は少なくとも鉄（Ｆｅ）およびナトリウム（Ｎａ）を含んでいてもよい。
【発明の効果】
【００１８】
本発明によれば、血液に含まれる成分を用いて、装飾品となり得る物質を容易に製造することができる。
【図面の簡単な説明】
【００１９】
【図１】本発明の実施形態における血液由来成分含有物質の製造方法および装飾品の製造方法を説明する図である。
【図２】本発明の実施形態における血液の焼成温度と焼成後の残渣物の体積との関係を示す図である。
【図３】本発明の実施例１の方法により製造された血液由来成分含有ルチルの写真である。
【図４】本発明の実施例１の方法により製造された血液由来成分含有ルチルの蛍光Ｘ線スペクトルを示す図である。
【図５】本発明の実施例１の方法により製造された血液由来成分含有ルチルの作製条件別の写真である。
【図６】本発明の実施例１の方法により製造された血液由来成分含有ルチルの作製条件別の蛍光Ｘ線スペクトルを示す図である。
【図７】本発明の実施例１の方法により製造された血液由来成分含有ルチルの作製条件別のＬＡ−ＩＣＰ−ＭＳ分析による鉄のスペクトルを示す図である。
【発明を実施するための形態】
【００２０】
本発明者らは、従来の血液成分を用いた人工ダイヤモンドに生じている問題に鑑み、血液に含まれる無機成分を用いて、装飾品となり得る物質を容易に製造することを見いだした。
【００２１】
＜実施形態＞
本発明の実施形態における血液由来成分含有物質は、人または動物の血液に由来する無機成分（血液から抽出された無機成分）が不純物として導入された結晶質の物質である。結晶質の物質としては、この例では、コランダム、スピネル、ルチル、ダイヤモンド、ガーネット、水晶、エメラルド、アクアマリン、トパーズ、トルマリン、ジルコニアなど、一般に宝石といわれる結晶質の無機物であり、可視光に含まれる波長の少なくとも一部の波長の光に対して透過性（以下、光透過性という）を有する結晶があることが望ましい。なお、結晶質の無機物としては、宝石に限られず、光透過性を有していなくてもよい。また、結晶質とは、単結晶に限らず多結晶を含む概念である。また、以下の説明においては、結晶質の物質の原料となる物質を母物質という。
【００２２】
図１は、本発明の実施形態における血液由来成分含有物質の製造方法および装飾品の製造方法を説明する図である。まず、血液を含む材料（以下、血液含有材料という）を取得する（ステップＳ１０１）。血液は、血液含有材料に該当する。この血液は、臍帯血であってもよい。血液が臍帯血である場合には、例えば、胎盤、へその緒などが血液含有材料に該当する。なお、血液は液体状態でなくなっていてもよく、乾燥状態であってもよい。そのため、乾燥した血液、へその緒などであっても、血液含有材料に該当する。
【００２３】
続いて、血液含有材料から、血液に含まれる無機成分を抽出する（ステップＳ１１１）。この例では、血液含有材料を焼成する。この焼成により血液含有材料に含まれる有機成分を分解して、有機成分の無機成分に対する割合を減少させることで、血液に含まれる無機成分を抽出する。
【００２４】
図２は、本発明の実施形態における血液の焼成温度と焼成後の残渣物の体積との関係を示す図である。この例においては、血液含有材料は血液であるものとして説明する。また、焼成は、大気雰囲気で行われている。残渣物は、血液を焼成した結果得られる。この図において、体積が「１００％」とは、焼成前の血液の体積ではなく、４００℃で焼成された後の血液（残渣物）の体積を示している。血液には大量の水分が含まれているが、４００℃で焼成された血液は、すでに、その水分がほぼ蒸発している。そのため、４００℃で焼成された血液は、焼成前の血液の体積からは大幅に減少している。
【００２５】
図２に示すように、６００℃以上で焼成された血液は、４００℃で焼成された血液よりも大幅に体積が減少している。これは、６００℃以上での焼成により、血液に含まれる有機成分が分解して蒸発していることを示している。したがってステップＳ１１１においては、６００℃以上で焼成されることが望ましい。より有機成分を減少させることができるため、９００℃以上で焼成するとさらに望ましい。
【００２６】
図２に示す例では、大気雰囲気で血液を焼成した場合について説明したが、焼成時の雰囲気が変わる（例えば酸素濃度、圧力など）と、有機成分が分解され始める温度も変化する。このように、適当な焼成温度は焼成条件により変わってくる場合もあるが、いずれの場合も焼成前の血液に対して、焼成後の血液の重量が０．４％以下になるように焼成温度、焼成雰囲気が決められていることが望ましい。さらに望ましくは０．２５％以下になるように焼成温度、焼成雰囲気が決められていることが望ましい。この程度まで有機成分が減少していると、後述するステップＳ１１３における結晶化がしやすくなる。
【００２７】
図１に戻って説明を続ける。ステップＳ１１１に続いて、血液から抽出された無機成分を母物質と混合する（ステップＳ１１２）。なお、以下の説明において無機成分とは、ステップＳ１１１における焼成で得られた残渣物を示している。したがって、血液から有機成分が完全に除去されていない場合には、無機成分（残渣物）には有機成分が残っている場合もある。
【００２８】
血液から抽出された無機成分は粉末状の物質であり、粉末状の母物質と混合されることにより、互いに接触して反応可能な状態となる。なお、無機成分と母物質とを反応可能な状態にすることができればよいから、混合する場合に限らず、母物質の上に載せて接触させるだけでもよい。また、母物質は粉末状でなくてもよく、例えば結晶化された状態、圧縮成型された状態など、塊状であってもよい。この場合にも無機成分を母物質に載せることで、母物質と無機成分とが接触するようにしてもよい。
【００２９】
母物質に対する無機成分の量は、ステップＳ１１３の処理の内容に応じて、様々に設定することができ、母物質により設定可能な範囲が異なっていてもよい。例えば、ステップＳ１１３における結晶化がフローティングゾーン（ＦＺ）法で行われる場合には、母物質に対する無機成分の量は、以下のように決められる。
【００３０】
例えば、母物質から得られる結晶がルチルである場合には、ルチルの母物質１ｇに対して無機成分が０．０００１ｇ以上０．０５ｇ以下であることが望ましく、光透過性を高くするため０．００６ｇ以下であることがさらに望ましい。また、母物質から得られる結晶がスピネルである場合には、スピネルの母物質１ｇに対して無機成分が０．００１ｇ以上０．１ｇ以下であることが望ましく、光透過性を高くするため０．０２ｇ以下であることがさらに望ましい。
【００３１】
続いて、母物質と無機成分とを混合した状態で加熱して、母物質から得られる結晶質の物質に無機成分を導入する（ステップＳ１１３）。この例では、母物質の融点を超える温度で加熱して母物質を溶融させ、その後、徐冷することにより、結晶化された物質（血液由来成分含有物質）を得る。これにより、結晶化された物質には、無機成分が導入される。この結晶化では、フローティングゾーン法、チョクラルスキー法、ベルヌイ法、フラックス法、水熱合成法、静置徐冷法など様々な公知の方法を用いることができる。ステップＳ１１３までの工程により、血液由来成分含有物質が製造される。
【００３２】
続いて、血液由来成分含有物質を加工する（ステップＳ１２１）。この加工は、血液由来成分含有物質に対して、カット、研磨などを行い、美観を与える形状に整えるものである。加工後の形状は、多面体形状であってもよいし、一部に曲面を含んでいてもよいし、球状であってもよい。この工程により、カットされた宝石のような装飾品が製造される。また、加工された血液由来成分含有物質を、イヤリング、ネックレス、ブレスレット、時計、眼鏡など装身具の他、宝飾品、さらには置き時計、宝石箱、置物、家具などの身につけないものなどに取り付けて装飾品としてもよい。
【００３３】
なお、このようにして得られた血液由来成分含有物質に含まれる不純物としての無機成分（血液から抽出された無機成分）のうち、鉄（Ｆｅ）およびナトリウム（Ｎａ）は、血液の無機成分として多く含まれている。そのため、少なくとも鉄（Ｆｅ）およびナトリウム（Ｎａ）については、その濃度が非破壊の分析により検出可能な濃度であることが望ましい。さらに望ましくは、血液中に比較的多く含まれるマグネシウム（Ｍｇ）についても検出可能であるとよい。
【００３４】
非破壊の分析とは、例えば、ＸＲＦ（蛍光Ｘ線分析）、ＸＰＳ（Ｘ線光電子分光）、ＥＤＸ（エネルギー分散型Ｘ線分析）などである。非破壊の分析ができれば、装飾品とした場合にも、その価値を落とさずに血液由来成分含有物質に血液由来成分が導入されていることを確認することができる。また、濃度の測定を精度の高い方法により行うことができれば、人それぞれによる鉄とナトリウムとの濃度比の違いも確認することができる場合もある。例えば、ＩＣＰ−ＭＳ（誘導結合プラズマ質量分析）による分析も可能である。この場合には、厳密には非破壊ではないが、レーザーアブレーションにより、装飾品の表面を視認できない程度（数ミクロンから数十ミクロン）で蒸発させる方法を用いて分析（ＬＡ−ＩＣＰ−ＭＳ（レーザーアブレーション付き誘導結合プラズマ質量分析質量分析））することができる。そのため、非破壊でなくとも装飾品としての価値を落とすことは、ほとんどない。そのため、この装飾品を記念品として受け取った人は、その記念品に対して愛着を持つことができる。
【００３５】
＜実施例＞
［実施例１］
上述した血液由来成分含有物質の製造方法の実施例として、フローティングゾーン法を用いて母物質を結晶化する場合について説明する。ここでは、結晶がルチル（ＴｉＯ２）とする。
【００３６】
（１）血液を耐熱容器に入れ、大気中雰囲気、９５０℃、１５分の焼成を行う。これにより、血液１ｍｌあたり０．００２ｇの粉末状の残渣物（無機成分）が得られた。なお、血液５ｍｌ程度でも、数カラットの結晶を得るのに十分な残渣物が得られる。
（２）ルチルの母物質となる酸化チタン（ＴｉＯ２）の粉末と、（１）で得られた残渣物とを混合した。混合するときには、残渣物の量を母物質１ｇに対して０．００４ｇの割合とした。
（３）（２）で作製した混合物から原料棒を作製するため、この混合物を圧縮成型して、１２００℃で焼成した。
（４）フローティングゾーン法により、（３）で作製した原料棒を結晶化して、血液由来成分を含有したルチルを得た。このとき、結晶育成雰囲気をＯ２／０．４５ｍｐａとし、結晶育成速度を３ｍｍ／ｈとした。
【００３７】
図３は、本発明の実施例１の方法により製造された血液由来成分含有ルチルの写真である。図３（ａ）は、上記（４）において得られたルチルを示す写真である。図３（ｂ）は、図３（ａ）のルチルをカットして、宝石の形状にしたものである。また、図３（ｃ）は、上記（２）において残渣物の量を母物質１ｇに対して０．００６ｇの割合として混合した場合の例である。
【００３８】
図３（ａ）、（ｂ）においては、透き通った薄い黄色のルチルである。図３（ｃ）においては、図３（ｂ）に比べて色が濃くなり、赤茶色のルチルになっている。上記（４）の製造条件において、残渣物を用いない場合には無色透明に近いルチルが得られる。上記（２）において残渣物の量を母物質１ｇに対して０．００２ｇの割合として混合すると、生成り色の発色が見られる。一方、残渣物の量を母物質１ｇに対して０．００８ｇの割合として混合すると、こげ茶色となり光透過性を低くすることができる。このように、血液に含まれる無機成分が多く含まれている残渣物を用いることにより、ルチルに着色することができる。
【００３９】
図４は、本発明の実施例１の方法により製造された血液由来成分含有ルチルの蛍光Ｘ線スペクトルを示す図である。図４においては、上記（２）において残渣物の量を母物質１ｇに対して０．００８ｇの割合として混合した場合のルチルを、蛍光Ｘ線にて分析した結果である（日本電子社  蛍光Ｘ線分析装置JSX-3201M型にて測定）。このスペクトルからは、母物質としての酸化チタン（ＴｉＯ２）に含まれるチタンの他、鉄（Ｆｅ）、ナトリウム（Ｎａ）が検出され、マグネシウム（Ｍｇ）なども検出されている。なお、残渣物の量を母物質１ｇに対して０．００２ｇの割合として混合した場合であっても、検出精度の高い分析方法を用いることにより鉄、ナトリウムの検出は可能である。
【００４０】
［実施例２］
実施例１では結晶化された結晶をルチルとしていたが、実施例２ではスピネル（ＭｇＡｌ２Ｏ４）とした場合について説明する。
【００４１】
（１）血液を耐熱容器に入れ、大気中雰囲気、９５０℃、１５分の焼成を行う。これにより、血液１ｍｌあたり０．００２ｇの粉末状の残渣物（無機成分）が得られた。なお、血液５ｍｌ程度でも、数カラットの結晶を得るのに十分な残渣物が得られる。
（２）スピネルの母物質となる酸化マグネシウム（ＭｇＯ）および酸化アルミニウム（Ａｌ２Ｏ３）の粉末と、（１）で得られた残渣物とを混合した。混合するときには、残渣物の量を母物質１ｇに対して０．０２ｇの割合とした。
（３）（２）で作製した混合物から原料棒を作製するため、この混合物を圧縮成型して、１４００℃で焼成した。
（４）フローティングゾーン法により、（３）で作製した原料棒を結晶化して、血液由来成分を含有したスピネルを得た。このとき、結晶育成雰囲気をＯ２／０．４５ｍｐａとし、結晶育成速度を５ｍｍ／ｈとした。
【００４２】
このように製造されると、薄い灰色のスピネルが得られる。上記（４）の製造条件において、残渣物を用いない場合には無色透明に近いスピネルが得られる。このように、血液に含まれる無機成分が多く含まれている残渣物を用いることにより、スピネルに着色することができる。
【００４３】
［実施例３］
実施例１では結晶化された結晶をルチルとして、実施例２ではスピネルとしていたが、実施例３ではコランダム（Ａｌ２Ｏ３）とした場合について説明する。
【００４４】
（１）血液を耐熱容器に入れ、大気中雰囲気、９５０℃、１５分の焼成を行う。これにより、血液１ｍｌあたり０．００２ｇの粉末状の残渣物（無機成分）が得られた。なお、血液５ｍｌ程度でも、数カラットの結晶を得るのに十分な残渣物が得られる。
（２）コランダムの母物質となる酸化アルミニウム（Ａｌ２Ｏ３）の粉末と、（１）で得られた残渣物とを混合した。混合するときには、残渣物の量を母物質１ｇに対して０．１ｇの割合とした。
（３）（２）で作製した混合物から原料棒を作製するため、この混合物を圧縮成型して、１５００℃で焼成した。
（４）フローティングゾーン法により、（３）で作製した原料棒を結晶化して、血液由来成分を含有したコランダムを得た。ここでコランダムと書いたが、コランダムとは結晶構造の区分の言い方であって、宝飾品等の観点で言えば、赤い発色ならルビー、それ以外の発色や無色ならサファイヤと言い換え可能であることを付記しておく。このとき、結晶育成雰囲気をＯ２／０．４５ｍｐａとし、結晶育成速度を５ｍｍ／ｈとした。
【００４５】
このように製造されると、薄い灰色のコランダムが得られる。上記（４）の製造条件において、残渣物を用いない場合には無色透明に近いコランダムが得られる。このように、血液に含まれる無機成分が多く含まれている残渣物を用いることにより、コランダムに着色することができる。
【００４６】
［分析結果比較］
上述した実施例１の（２）の工程において、残渣物を母物質に混合しない場合（以下、条件（ａ）という）、残渣物の量を母物質１ｇに対して０．００４ｇとした場合（以下、条件（ｂ）という）、残渣物の量を母物質１ｇに対して０．００６ｇとした場合（以下、条件（ｃ）という）のそれぞれについて、２種類の分析をした結果の比較について説明する。２種類の分析とは、上述したＸＲＦ分析（日本電子社  蛍光Ｘ線分析装置JSX-3201M型にて測定）およびＬＡ−ＩＣＰ−ＭＳ分析（アジレント社  ＩＣＰ質量分析装置7500A型にて測定）である。そして、分析対象元素としては、残渣成分に多く含まれる鉄であるものとする。  
【００４７】
図５は、本発明の実施例１の方法により製造された血液由来成分含有ルチルの作製条件別の写真である。図５（ａ）は条件（ａ）、図５（ｂ）は条件（ｂ）、図５（ｃ）は条件（ｃ）により作製したルチルを用いた装飾品である。図５に示すように、作製された装飾品は、条件（ａ）ではほぼ無色透明であり、条件（ｂ）では黄色、条件（ｃ）ではさらに濃い黄色を呈している。
【００４８】
図６は、本発明の実施例１の方法により製造された血液由来成分含有ルチルの作製条件別の蛍光Ｘ線スペクトルを示す図である。図６（ａ）は条件（ａ）、図６（ｂ）は条件（ｂ）、図６（ｃ）は条件（ｃ）により作製したルチル（それぞれ図５に示す装飾品）について、蛍光Ｘ線分析により得られたスペクトル（横軸：エネルギー、縦軸：強度）を示している。条件（ａ）、（ｂ）においては、鉄（Ｆｅ）のピークは、バックグラウンドレベルに隠れて見えていない。一方、条件（ｃ）においては、鉄（Ｆｅ）のピーク（特に６．４ｋｅＶのＫα線）が明確に観測されている。このように、蛍光Ｘ線分析においては、条件（ｂ）と条件（ｃ）との間に検出下限があると考えられる。ただし、分析環境（装置の測定精度など）により検出下限は異なるため、条件（ｂ）においても、また、さらに少ない割合で残渣成分が含まれていても、鉄を検出できる場合はあり得る。
【００４９】
図７は、本発明の実施例１の方法により製造された血液由来成分含有ルチルの作製条件別のＬＡ−ＩＣＰ−ＭＳ分析による鉄のスペクトルを示す図である。図７（ａ）は条件（ａ）、図７（ｂ）は条件（ｂ）、図７（ｃ）は条件（ｃ）により作製したルチル（それぞれ図５に示す装飾品）について、ＩＣＰ分析により得られた鉄（Ｆｅ）のスペクトル（横軸：時間、縦軸：強度）を示している。条件（ａ）においては鉄が検出されていないが、条件（ｂ）、（ｃ）においては鉄が検出されている。
【００５０】
このように、非破壊分析、またはほぼ非破壊の分析（視認されない程度の破壊分析）によって、残渣成分に多く含まれる鉄を検出できる。したがって、装飾品の製造の依頼者に対して、血液由来成分含有物質を装飾品として加工した後に分析をして血液由来成分が装飾品そのものに含まれていることを直接的に証明することができる。さらに、非破壊またはほぼ非破壊の分析であることで装飾品としての価値を失うこと無く、その装飾品を依頼者に受け渡すことができる。
【００５１】
＜変形例＞
以上、本発明の実施形態およびその実施例について説明したが、本発明は以下のように、さまざまな態様で実施可能である。
【００５２】
［変形例１］
上述した実施形態においては、母物質から得られる物質は結晶質の無機物であったが、ガラスなどの非晶質の無機物であってもよい。この場合には、ステップＳ１１３の工程において、母物質をその融点以上に加熱して徐冷することにより結晶化するのではなく、ガラス転移点以上に加熱して温度を下げることで非晶質の物質を得る。非晶質の物質としては、例えば、二酸化ケイ素（ＳｉＯ２）などとすればよい。
【００５３】
［変形例２］
上述したステップＳ１１３の工程において、母物質を結晶化するときに、加熱冷却時のガス雰囲気を制御することにより、母物質から得られる結晶の着色状態を制御することができる。また、母物質に別の元素から構成される物質を添加することにより、着色状態を制御することもできる。例えば、結晶がコランダムの場合には、酸化アルミニウム（Ａｌ２Ｏ３）が母物質となるが、さらに酸化クロム（Ｃｒ２Ｏ３）を添加したものを母物質とすれば、導入する無機成分によらず赤色に着色することができる。
【００５４】
上述した実施例１、２によれば、無機成分が導入されている結晶は、無機成分が導入されていない結晶に比べて着色され、すなわち、光学特性が異なっている。そのため、無機成分が結晶に導入されていることが認識できたが、本変形例のように別の添加物によって着色した場合には、着色による無機成分の導入の有無が認識できない。一方、図４、図６、図７に示したように蛍光Ｘ線などの分析によって無機成分の導入の有無が認識できる。そのため、蛍光Ｘ線分析などの分析の結果から得られるスペクトルにおいて、着色のための添加物により得られるピークと、鉄およびナトリウムの存在により得られるピークとが重ならないように、添加物の元素を決めることが望ましい。
【００５５】
［変形例３］
上述したステップＳ１１１の工程において、血液を含む材料を焼成して有機成分の量を低減させて無機成分を抽出していたが、薬品を用いるなどして化学的な処理により無機成分を抽出してもよい。
【図１】
0006333506.tif 000002
【図２】
0006333506.tif 000003
【図３】
0006333506.tif 000004
【図４】
0006333506.tif 000005
【図５】
0006333506.tif 000006
【図６】
0006333506.tif 000007
【図７】
0006333506.tif 000008